(57)【要約】【課題】有機系反射防止層及び有機系反射防止層上に形成される防汚層の耐擦傷性、拭き取り性、耐薬品性等の耐久品質を向上したコーティング組成物、及びそのコーティング組成物を用い、有機反射防止層および防汚層の耐擦傷性、耐薬品性等の耐久品質を向上した物品を提供する。【解決手段】物品としてのプラスチック眼鏡レンズは、レンズ基材上に、少なくともフッ素含有シラン化合物、内部空洞を有するシリカ微粒子およびアルミニウムを中心金属とする金属錯塩を含有する反射防止処理液（コーティング組成物）から形成された有機系反射防止層と、有機系反射防止層上にフッ素含有シラン組成物を含有する防汚性処理液（コーティング組成物）から形成された防汚層を有する。【選択図】なし【特許請求の範囲】
【請求項１】
基材上に設けられる有機系反射防止層及び前記有機系反射防止層上に設けられる防汚層を形成するコーティング組成物であって、
前記有機系反射防止層を形成するコーティング組成物が、少なくとも、フッ素含有シラン化合物、内部空洞を有するシリカ微粒子およびアルミニウムを中心金属とする金属錯塩を含有し、
前記防汚層を形成するコーティング組成物が、フッ素含有シラン化合物を含有することを特徴とする有機系反射防止層及び防汚層を形成するコーティング組成物。
【請求項２】
請求項１に記載の有機系反射防止層及び防汚層を形成するコーティング組成物において、
前記有機系反射防止層を形成するコーティング組成物に含まれる前記アルミニウムを中心金属とする金属錯塩が、アルミニウムのアセチルアセトネート（Ａｌ（ａｃａｃ）3）であることを特徴とする有機系反射防止層及び防汚層を形成するコーティング組成物。
【請求項３】
請求項１又は２に記載の有機系反射防止層及び防汚層を形成するコーティング組成物において、
前記有機系反射防止層を形成するコーティング組成物に含まれる前記アルミニウムを中心金属とする金属錯塩の固形分比率が、前記有機系反射防止層を形成するコーティング組成物に含まれるフッ素含有シラン化合物と前記シリカ微粒子との混合固形分に対して、０．１重量％〜２０重量％であることを特徴とする有機系反射防止層及び防汚層を形成するコーティング組成物。
【請求項４】
請求項１乃至３の何れか一項に記載の有機系反射防止層及び防汚層を形成するコーティング組成物において、
前記防汚層を形成するコーティング組成物に含まれる前記フッ素含有シラン化合物は、分子量が１０００〜１００００の範囲のフッ素含有シラン化合物から選ばれた少なくとも一つのフッ素含有シラン化合物Ａと、分子量が１００〜７００の範囲のフッ素含有シラン化合物から選ばれた少なくとも一つのフッ素含有シラン化合物Ｂと、
を含むことを特徴とする有機系反射防止層及び防汚層を形成するコーティング組成物。
【請求項５】
請求項４に記載の有機系反射防止層及び防汚層を形成するコーティング組成物において、
前記フッ素含有シラン化合物Ａと前記フッ素含有シラン化合物Ｂの固形分重量比が、９０／１０〜７０／３０であることを特徴とする有機系反射防止層及び防汚層を形成するコーティング組成物。
【請求項６】
請求項１乃至５の何れか一項に記載の有機系反射防止層及び防汚層を形成するコーティング組成物を用いて、
前記基材上に有機系反射防止層及び前記有機系反射防止層上に防汚層が形成されたことを特徴とする有機系反射防止層及び防汚層を有する物品。
【発明の詳細な説明】
【技術分野】
【０００１】
有機系反射防止層及び有機系反射防止層上に防汚層を形成するコーティング組成物、そのコーティング組成物を用いた有機系反射防止層及び防汚層を有する物品に関する。
【背景技術】
【０００２】
レンズ、ミラーなどの光学物品及びＣＤ（Compact Disc）などの記録媒体は、一般的に、表面反射を防止する目的で反射防止層を形成したり、さらに表面の撥水撥油性能を向上させたりする目的で、反射防止層上にフッ素を含有する有機ケイ素化合物などからなる防汚層が成膜されている。
こうした反射防止層は、真空蒸着法、スパッタ法あるいは化学的気相成長法などの乾式法や、ディッピング法、スピンコート法などの湿式法を用いて形成される。このうち、湿式法による成膜方法は、生産性が高く、しかも装置が簡便で低コストなことから、各種物品に多用されている。
【０００３】
しかしながら、湿式法により形成される有機反射防止層は、膜の十分な密着性、あるいは均一性を得るのが難しかった。
こうした課題のうち、膜の均一性を得るために、透明基板上に、湿式法により、所定の平均粒径の内部空洞を有するシリカ系微粒子と、有機ケイ素化合物とからなる反射防止層（すなわち、有機系反射防止層）を形成した光学部品。さらに、その反射防止層の最表面にフッ素系撥水膜（すなわち、防汚層）を形成した光学部品が提案されている（例えば、特許文献１参照）。
【０００４】
【特許文献１】特開２００５−４３５７２号公報
【発明の開示】
【発明が解決しようとする課題】
【０００５】
しかしながら、特許文献１に示される光学部品は、湿式法を用いて、内部空洞を有するシリカ系微粒子を含む有機系反射防止層が形成され、その表面にフッ素含有シランからなる防汚層が形成されている。したがって、有機系反射防止層に内部空洞を有するシリカ系微粒子を含むことにより、屈折率が低い有機系反射防止層を形成することができる。しかしながら、この有機系反射防止層の上層に防汚層を成膜した際、十分な密着性が得られない課題があった。すなわち、有機系反射防止層は膜厚の均一性は高いものの、その最表面は表面粗さが大きい状態であると考えられ、また防汚層を形成するフッ素含有シランは一般に高分子量体であることから、防汚層を形成するフッ素含有シランが有機系反射防止層を形成する有機ケイ素化合物に対して密着力を発現するのに十分な分子間距離まで近づくことが難しくなり、密着性が得られ難いと考えられる。
【０００６】
さらに、有機系反射防止層の屈折率をより低減する目的で、有機反射防止層を形成するコーティング組成物中に、有機ケイ素化合物に代えてフッ素を含有するシラン化合物（フッ素含有シラン化合物）を含む場合には、その表面に形成される防汚層に含まれるフッ素含有シラン化合物との間の結合力（密着性）が弱く、耐擦傷性、拭き取り性、耐薬品性などの耐久品質が、より一層得られ難い。加えて、有機系反射防止層を形成するコーティング組成物にフッ素含有シラン化合物を含む場合には、有機系反射防止層自体の耐擦傷性、耐薬品性が得られ難い傾向があった。すなわち、有機系反射防止層中においてフッ素原子が結合形成反応を阻害し、アルコキシシラン等のフッ素を含まないシラン化合物に比べて、三次元的なマトリックスが形成し難いことにより、耐久品質が得られ難いと考えられる。
【０００７】
そこで本発明は、このような事情に鑑みてなされたものであり、有機系反射防止層及び有機系反射防止層上に形成される防汚層の耐擦傷性、拭き取り性、耐薬品性等の耐久品質を向上したコーティング組成物を提供することを目的とする。さらに、そのコーティング組成物を用い、耐擦傷性、拭き取り性、耐薬品性等の耐久品質を向上した有機系反射防止層及び防汚層を有する物品を提供することを第２の目的とする。
【課題を解決するための手段】
【０００８】
上記課題を解決するために、本発明の有機系反射防止層及び防汚層を形成するコーティング組成物は、基材上に設けられる有機系反射防止層及び前記有機系反射防止層上に設けられる防汚層を形成するコーティング組成物であって、前記有機系反射防止層を形成するコーティング組成物が、少なくとも、フッ素含有シラン化合物、内部空洞を有するシリカ微粒子およびアルミニウムを中心金属とする金属錯塩を含有し、前記防汚層を形成するコーティング組成物が、フッ素含有シラン化合物を含有することを特徴とする。
【０００９】
これによれば、有機系反射防止層を形成するコーティング組成物が、少なくとも、フッ素含有シラン化合物、内部空洞を有するシリカ微粒子およびアルミニウムを中心金属とする金属錯塩を含有し、さらに、有機系反射防止層上に防汚層を形成するコーティング組成物が、フッ素含有シラン組成物を含有することにより、有機系反射防止層を形成するコーティング組成物に含まれるアルミニウムを中心金属とする金属錯塩が、シラノール基の縮合反応を促進し、有機系反射防止層内のフッ素含有シラン化合物間、および防汚層内のフッ素含有シラン組成物との間で、フッ素シラン同士の三次元的なマトリックスの縮合反応が促進され、耐擦傷性や耐薬品性などの耐久品質が向上したコーティング組成物が得られる。また、有機系反射防止層を形成するコーティング組成物に内部空洞を有するシリカ微粒子が含まれることで、屈折率が低減した有機系反射防止層が得られる。
【００１０】
また、本発明の有機系反射防止層及び防汚層を形成するコーティング組成物は、前記有機系反射防止層を形成するコーティング組成物に含まれる前記アルミニウムを中心金属とする金属錯塩が、アルミニウムのアセチルアセトネート（Ａｌ（ａｃａｃ）3）であることを特徴とする。
これによれば、有機系反射防止層を形成するコーティング組成物に含まれるアルミニウムを中心金属とする金属錯塩が、アルミニウムのアセチルアセトネート（Ａｌ（ａｃａｃ）3）であることにより、シラノール基が形成され易くなり、有機系反射防止層内のフッ素含有シラン化合物間、および防汚層内のフッ素含有シラン組成物との間で、フッ素シラン同士の三次元的なマトリックスの縮合反応を促進することができる。
【００１１】
また、本発明の有機系反射防止層及び防汚層を形成するコーティング組成物は、前記有機系反射防止層を形成するコーティング組成物に含まれる前記アルミニウムを中心金属とする金属錯塩の固形分比率が、前記有機系反射防止層を形成するコーティング組成物に含まれるフッ素含有シラン化合物と前記シリカ微粒子との混合固形分に対して、０．１重量％〜２０重量％であることを特徴とする。
【００１２】
これによれば、有機系反射防止層を形成するコーティング組成物に含まれるアルミニウムを中心金属とする金属錯塩の固形分比率が、フッ素含有シラン化合物とシリカ微粒子との混合固形分に対して、０．１重量％〜２０重量％であることにより、有機系反射防止層の架橋反応が促進され過ぎて膜応力が強くなることにより、耐熱性が低下することを防止し、しかも有機系反射防止層内のフッ素含有シラン化合物間、および有機系反射防止層上に形成される防汚層内のフッ素含有シラン組成物との間で、フッ素シラン同士の三次元的なマトリックスの縮合反応が促進され、耐擦傷性や耐薬品性などの耐久品質が向上したコーティング組成物が得られる。
【００１３】
また、本発明の有機系反射防止層及び防汚層を形成するコーティング組成物は、前記防汚層を形成するコーティング組成物に含まれる前記フッ素含有シラン化合物は、分子量が１０００〜１００００の範囲のフッ素含有シラン化合物から選ばれた少なくとも１つのフッ素含有シラン化合物Ａと、分子量が１００〜７００の範囲のフッ素含有シラン化合物から選ばれた少なくとも１つのフッ素含有シラン化合物Ｂと、を含むことを特徴とする。
【００１４】
これによれば、防汚層を形成するコーティング組成物に、分子量が１０００〜１００００の範囲のフッ素含有シラン化合物から選ばれた少なくとも１つのフッ素含有シラン化合物Ａと、分子量が１００〜７００の範囲のフッ素含有シラン化合物から選ばれた少なくとも１つのフッ素含有シラン化合物Ｂが含まれることにより、十分な耐擦傷性や耐薬品性などの耐久品質を備えたコーティング組成物が得られる。すなわち、防汚層の下層に形成された有機系反射防止層の最表面は、表面状態が粗い状態であるのに対し、特に低分子量体であるフッ素含有シラン化合物Ｂを併用することで、高分子量体で高い防汚性能を発現するフッ素含有シラン化合物Ａが空隙なく（ムラなく）結合し、十分な耐久品質が得られると考えられる。
【００１５】
また、本発明の有機系反射防止層及び防汚層を形成するコーティング組成物は、前記フッ素含有シラン化合物Ａと前記フッ素含有シラン化合物Ｂの固形分重量比が、９０／１０〜７０／３０であることを特徴とする。
【００１６】
これによれば、防汚層を形成するコーティング組成物に含まれるフッ素含有シラン化合物Ａとフッ素含有シラン化合物Ｂの固形分重量比が、９０／１０〜７０／３０であることにより、防汚層の下層に形成された表面状態の粗い有機系反射防止層上に空隙なく（ムラなく）結合し、十分な耐擦傷性や耐薬品性などの耐久品質を備えたコーティング組成物が得られる。
【００１７】
また、本発明の有機系反射防止層及び防汚層を有する物品は、前記基材上に前記有機系反射防止層及び前記有機系反射防止層上に防汚層が形成され、前記有機系反射防止層を形成するコーティング組成物が、少なくとも、フッ素含有シラン化合物、内部空洞を有するシリカ微粒子およびアルミニウムを中心金属とする金属錯塩を含有し、前記防汚層を形成するコーティング組成物が、分子量１０００〜１００００の範囲のフッ素含有シラン化合物から選ばれた少なくとも１つのフッ素含有シラン化合物Ａと、分子量１００〜７００の範囲のフッ素含有シラン化合物から選ばれた少なくとも１つのフッ素含有シラン化合物Ｂと、を含むことを特徴とする。
【００１８】
これによれば、基材上に形成された有機系反射防止層が、少なくとも、フッ素含有シラン化合物、内部空洞を有するシリカ微粒子およびアルミニウムを中心金属とする金属錯塩を含有するコーティング組成物から形成され、さらに、有機系反射防止層上に形成される撥水性能や撥油性能を有する防汚層が、分子量が１０００〜１００００の範囲のフッ素含有シラン化合物から選ばれた少なくとも１つのフッ素含有シラン化合物Ａと、分子量が１００〜７００の範囲のフッ素含有シラン化合物から選ばれた少なくとも１つのフッ素含有シラン化合物Ｂとを含むコーティング組成物から形成される。これにより、有機系反射防止層を形成するコーティング組成物に含まれるアルミニウムを中心金属とする金属錯塩が、シラノール基の縮合反応を促進し、有機系反射防止層内のフッ素含有シラン化合物間、および防汚層内のフッ素含有シラン組成物との間で、フッ素シラン同士の三次元的なマトリックスの縮合反応が促進され、耐擦傷性や耐薬品性などの耐久品質が向上した防汚層を備えた物品が得られる。また、有機系反射防止層を形成するコーティング組成物に内部空洞を有するシリカ微粒子が含まれることで、屈折率が低減した有機系反射防止層を備えた、有機系反射防止層及び防汚層を有する物品が得られる。
【発明を実施するための最良の形態】
【００１９】
以下、本発明の実施形態を説明する。
本発明の有機系反射防止層及び防汚層を有する物品としては、眼鏡レンズ、光学機器用のレンズおよびハイブリットレンズ、携帯電話の表示板、ＣＤなどの記録媒体、各種ディスプレイのカバー、腕時計のカバーガラス、その他の光学素子、例えば、プリズムなどが挙げられる。また、基材の材質は、特に限定されず、ガラス、プラスチックの何れであっても良い。
なお、本実施形態は、物品として、成形性、加工性に優れかつ軽量で、しかも割れ難いことから、近年、急速に普及している、プラスチック眼鏡レンズの場合を例示する。
【００２０】
有機系反射防止層及び防汚層が形成されるプラスチック眼鏡レンズ（以後、眼鏡レンズと表す）は、基材としてのレンズ基材の表面にハードコート層が設けられている。このハードコート層の表面に、湿式法を用いて有機系反射防止層が設けられ、さらに有機系反射防止層の表面、すなわち眼鏡レンズの最表面に、撥水性能や撥油性能を有する防汚層が設けられる。
【００２１】
レンズ基材は、重合性組成物を硬化した透明プラスチックからなり、例えば、ジエチレングリコールビスアリルカーボネート（ＣＲ−３９）樹脂、ポリウレタン樹脂、チオウレタン樹脂、エピスルフィド樹脂、ポリカーボネート樹脂、アクリル樹脂等を挙げることができる。
このうち、屈折率が１．６以上の素材を使用することが好ましい。例えば、イソシアネート基またはイソチオシアネート基を持つ化合物と、メルカプト基を持つ化合物を反応させることによって製造されるポリチオウレタン系プラスチック、あるいは、エピスルフィド基を持つ化合物を含む原料モノマーを重合硬化して製造されるエピスルフィド系プラスチックが例示できる。
【００２２】
ポリチオウレタン系プラスチックの主成分となるイソシアネート基またはイソチオシアネート基を持つ化合物としては、公知の化合物が何ら制限なく使用できる。
イソシアネート基を持つ化合物の具体例としては、エチレンジイソシアナート、トリメチレンジイソシアナート、２，４，４−トリメチルヘキサンジイソシアナート、ヘキサメチレンジイソシアナート、ｍ−キシリレンジイソシアナート等が挙げられる。
【００２３】
ハードコート層は、レンズ基材の表面に、シリコーン系またはアクリル系材料などにより、例えば１〜５μｍ程度の厚さで形成されている。ハードコート層は、レンズ基材に耐擦傷性を付与すると共に、レンズ基材と後述する有機系反射防止層の間に介在させることで、有機系反射防止層の密着性を良好にし、剥離を防止する機能を有する。
このハードコート層は、ディッピング法、スピンコート法、スプレー法、フロー法、ドクターブレード法などの塗布方法を用いて塗膜を形成した後に、熱、紫外線等の電磁波、電子ビームなどで硬化して形成されている。
【００２４】
ハードコート層をレンズ基材上に直に形成する場合は、レンズ基材の表面に予めアルカリ処理、酸処理、微粒子による研磨処理、プラズマ処理等を行うことが好ましい。これにより、レンズ基材とハードコート層との密着性がより向上する。
また、レンズ基材とハードコート層との間にプライマー層を設けてもよい。プライマー層は、ウレタン樹脂やエポキシ樹脂などで形成され、レンズ基材とハードコート層との密着性をより高める必要がある場合や、熱的な影響でレンズ基材が膨張する変形を緩和して上層の有機系反射防止層のクラック発生を防止して耐熱性を向上させる必要がある場合、さらに耐衝撃性を向上させる必要がある場合などに設けられる。
【００２５】
このように、レンズ基材の表面にハードコート層が設けられた眼鏡レンズ上に、有機系反射防止層が形成され、さらに、有機系反射防止層の表面に防汚層が形成される。
先ず、有機系反射防止層について説明する。
【００２６】
有機系反射防止層は、眼鏡レンズの表面反射を防止するために、これより下層に形成されたハードコート層、およびレンズ基材よりも低屈折率の層として形成される。有機系反射防止層の屈折率は、反射防止膜として機能するためには、ハードコート層との屈折率差が０．１０〜０．２０以上あるのが好ましい。
有機系反射防止層を形成するコーティング組成物としての反射防止処理液は、フッ素含有シラン化合物、内部空洞を有するシリカ微粒子、アルミニウムを中心金属とする金属錯塩を含有する組成物などを含み、湿式法を用いて塗膜される。
【００２７】
フッ素含有シラン化合物は、下記の一般式（１）で表される化合物を好ましく用いることができる。
ＸmＲ23-mＳｉ−Ｙ−ＳｉＲ23-mＸm…（１）
上記一般式（１）中、Ｙはフッ素原子を１個以上有する二価有機基であり、フッ素原子の個数は好ましくは４〜５０個、より好ましくは４〜２４個である。
【００２８】
特に、反射防止機能を良好に発現させるためには、フッ素原子を多量に含有していることが好ましいが、少な過ぎたり、多過ぎたりすると不具合を生ずる。したがって、Ｙとしては下記の構造のものが好ましい。
「−ＣＨ2ＣＨ2（ＣＦ2）ｎＣＨ2ＣＨ2−」、あるいは「−Ｃ2Ｈ4−ＣＦ（ＣＦ3）−（ＣＦ2）ｎ−ＣＦ（ＣＦ3）−Ｃ2Ｈ4−」。
但し、ｎは２〜２０の整数であり、好ましくは２〜１２、より好ましくは４〜１０である。ｎが２未満であると、反射防止性能、および耐薬品性能を十分に得ることができない場合がある。一方、ｎが２０を超えると、架橋密度が低下するため十分な耐擦傷性が得られないことがある。
【００２９】
また、上記一般式（１）中、Ｒ2は炭素数１〜６の一価炭化水素基を表す。具体的には、メチル基、エチル基、プロピル基、ブチル基、ヘキシル基、シクロヘキシル基等のアルキル基、フェニル基等を例示することができる。このうち、良好な耐擦傷性を得るには、メチル基を用いるのが好ましい。
上記一般式（１）中、ｍは、１〜３の整数である。好ましくは２または３であり、より好ましくは３である。ｍが３の場合には、高硬度な被膜を得ることができる。
【００３０】
また、上記一般式（１）中、Ｘは加水分解性基を表す。具体例としては、Ｃｌなどのハロゲン原子、ＯＲＸ（ＲＸは炭素数１〜６の一価炭化水素基）で示されるオルガノオキシ基、特にメトキシ基、エトキシ基、プロポキシ基、イソプロポキシ基、ブトキシ基などのアルコキシ基、イソプロペノキシ基などのアルケノキシ基、アセトキシ基等のアシルオキシ基、メチルエチルケトキシム基等のケトオキシム基、メトキシエトキシ基等のアルコキシアルコキシ基などを挙げることができる。
【００３１】
このようなフッ素含有シラン化合物の具体例としては、例えば、「（ＣＨ3Ｏ）3Ｓｉ−Ｃ2Ｈ4−Ｃ6Ｆ12−Ｃ2Ｈ4−Ｓｉ（ＯＣＨ3）3」で表される構造の化合物が例示できる。
【００３２】
内部空洞を有するシリカ微粒子は、公知のものを用いることができる。例えば、平均粒子径１０〜１００ｎｍのシリカ微粒子の被膜層の内部に空洞、あるいは空隙が形成されているものを用いることができる。この被膜層の内部の空洞内にシリカよりも屈折率が低い気体または溶媒が包含されることによって、空洞のないシリカ系微粒子に比べて屈折率が低減し、形成される有機系反射防止層の低屈折率化が達成される。
この内部空洞を有するシリカ微粒子は、例えば水、アルコール系の分散媒、あるいはその他の有機溶媒にコロイド状に分散させたシリカゾルが用いられる。内部に空洞を有するシリカ微粒子の固形分比率は、１０〜３０重量％が好ましい。
【００３３】
アルミニウム（Ａｌ（III））を中心金属とする金属錯塩は、アルミニウムのアセチルアセトン（Ａｌ（ａｃａｃ）3）等を用いることができる。
アルミニウムを中心金属とする金属錯塩は１種の硬化触媒であり、シラノール基の縮合反応を促進する作用を有し、形成される有機系反射防止層内のフッ素含有シラン化合物間、および有機系反射防止層の表面に形成される防汚層内のフッ素含有シラン組成物との間で、フッ素シラン同士の三次元的なマトリックスの形成を促進する機能を有する。
【００３４】
なお、有機系反射防止層を形成する反射防止処理液の組成物は、フッ素含有シラン化合物、内部空洞を有するシリカ微粒子、アルミニウムを中心金属とする金属錯塩の他に、フッ素を含有しないシラン化合物（有機ケイ素化合物）を含むことができる。また、必要に応じて、界面活性剤、帯電防止剤、紫外線吸収剤、酸化防止剤、光安定剤、分散染料等を添加し、硬化後の被膜性能を改良することもできる。
【００３５】
これらの組成物は、以下の様な手順で有機系反射防止層を形成する反射防止処理液が調合される。
先ず、前記フッ素含有シラン化合物をアルコール系溶媒などの有機溶剤で希釈し、さらに、必要に応じて水または薄い塩酸、酢酸等を添加して加水分解を行い、十分に撹拌した後に、固形分比率が５〜１５重量％程度のシリコーンレジンを得る。
【００３６】
そして、そのシリコーンレジンに、内部に空洞を有するシリカ微粒子が有機溶剤中にコロイド状に分散したシリカゾルを配合する。シリコーンレジンとシリカゾルの配合比率は、固形分比率で５０／５０〜１００／０の範囲が好ましい。そして、さらに有機溶剤を加えて希釈し、フッ素含有シラン化合物とシリカゾルを含む組成物の固形分比率が０．５〜１５重量％、より好ましくは１〜１０重量％の調合液が配合される。
【００３７】
調合液の固形分比率が０．５重量％未満の場合には、ディピング法における引き上げ速度を遅くしたり、スピンナー法における回転数を高くしたりしても、膜厚が必要よりも薄くなってしまい、所定の膜厚を得ることが困難である。一方、固形分比率が１５重量％を越えた場合には、ディピング法における引き上げ速度を早くしたり、スピンナー法における回転数を遅くしたりしても、膜厚が必要以上に厚くなり、所定の膜厚を得ることが困難である。また、引き上げ速度を速くし過ぎたり、回転数を遅くし過ぎたりすると、眼鏡レンズ上での塗りムラが大きくなり易い。
【００３８】
そして、この調合液に、アルミニウム（Ａｌ（III））を中心金属とする金属錯塩を、調合液の固形分（フッ素含有シラン化合物とシリカゾルの混合固形分）に対する固形分比率が０．１〜２０重量％、より好ましくは１〜５重量％となるように加える。金属錯塩の量が０．１重量％未満の場合には、フッ素シラン同士の三次元的なマトリックスの結合が得られない。一方、２０重量％を超える場合には、アルミニウムの高い屈折率により、形成される有機系反射防止層の屈折率が高くなる。また、形成される有機系反射防止層の架橋反応が進行し過ぎて膜応力が高くなり、耐熱性が低下する。
そして、十分に撹拌した後に、有機系反射防止層を形成する反射防止処理液が得られる。
【００３９】
得られた反射防止処理液は、湿式法により有機系反射防止層が形成される。
有機系反射防止層の形成は、ハードコート層が設けられた眼鏡レンズの表面に、反射防止処理液を塗布した後、加熱処理して成膜される。湿式法としては、ディッピング法、スピンナー法、スプレー法、フロー法などの公知の方法が使用可能である。これらの内、眼鏡レンズのような曲面形状にムラなく塗布することを考慮すると、ディッピング法、またはスピンナー法が好ましい。
【００４０】
湿式法により形成される有機系反射防止層は、蒸着法やスパッタリング法などの乾式法で形成される無機膜が、下層の有機被膜からなるハードコート層との大きな熱膨張率差により耐熱性が低いのに対して、ハードコート層との熱膨張率差が小さいことから加熱によるクラックの発生が起こり難くなり、耐熱性に優れる。また、湿式法は、真空装置や大型の設備は不要となり、簡便に成膜することが可能となる。
【００４１】
なお、反射防止処理液を塗布処理する前に、レンズ基材の表面に設けられたハードコート層の表面処理を行うことが好ましい。この表面処理の具体例としては、酸処理，アルカリ処理，紫外線照射処理，アルゴンもしくは酸素雰囲気中での高周波放電によるプラズマ処理，アルゴンや酸素もしくは窒素などのイオンビーム照射処理などが挙げられる。
【００４２】
反射防止処理液をハードコート層が設けられた眼鏡レンズ表面に塗布後、熱または紫外線などで硬化させることによって有機系反射防止層が形成される。このうち、加熱処理によって硬化させることが好ましい。加熱処理の際の加熱温度は、反射防止処理液の組成、レンズ基材の耐熱性等を考慮して決定されるが、５０℃〜２００℃の範囲が好ましく、より好ましくは８０℃〜１４０℃の範囲である。
また、形成される有機系反射防止層の膜厚は、５０ｎｍ〜１５０ｎｍの範囲が好ましい。この範囲より厚すぎても薄すぎても十分な反射防止効果が得られない。
【００４３】
そして、有機系反射防止層が形成された眼鏡レンズの表面に、フッ素含有シラン組成物からなる防汚層が形成される。防汚層は、眼鏡レンズを使用するに際し、レンズ面に手垢、汗、化粧料等による汚れが付着し難く、しかも汚れを拭き取りやすくするために、防汚性能（撥水撥油性能）を付与する。
次に、この防汚層について説明する。
【００４４】
防汚層を形成するコーティング組成物としての防汚性処理液は、分子量が１０００〜１００００の範囲のフッ素含有シラン化合物から選ばれた少なくとも１つのフッ素含有シラン化合物Ａと、分子量が１００〜７００の範囲のフッ素含有シラン化合物から選ばれた少なくとも１つのフッ素含有シラン化合物Ｂを含み、湿式法を用いて塗膜される。
【００４５】
一般的に、無機系反射防止層は、真空蒸着法などにより成膜されることから緻密な酸化物被膜が形成されるのに対して、有機系反射防止層の表面状態は粗く、その表面に形成される防汚層は、耐擦傷性や耐薬品性などの十分な耐久品質が得られ難い。それは、無機系反射防止層表面ではシラノール基が相対的に多く存在することにより活性水素基の密度が高いのに対し、有機系反射防止層表面では活性水素基の密度が低く、防汚層の成分との間で結合が形成され難いと考えられる。
【００４６】
このような状況に対して、本実施形態の防汚性処理液は、高分子量、すなわち分子量が１０００〜１００００の範囲のフッ素含有シラン化合物から選ばれた少なくとも１つのフッ素含有シラン化合物Ａと、低分子量、すなわち分子量が１００〜７００の範囲のフッ素シラン含有化合物から選ばれた少なくとも１つのフッ素含有シラン化合物Ｂが、所定の比率で含まれる。これにより、有機系反射防止層に対して十分な耐擦傷性や耐薬品性などを備えた防汚層を形成することができる。
このような分子量の異なる複数のフッ素含有シラン化合物を含む組成物により、耐擦傷性や耐薬品性が向上する要因の一つは、以下のようなものであると推察される。
【００４７】
有機系反射防止層の表面状態が粗い場合、高分子量化合物だけでは表面の山面には結合するが、谷面には浸入できないと考えられる。あるいは、結合した高分子量化合物間に空隙が存在し、十分な防汚性能が得られないと考えられる。また、低分子量化合物だけでは表面の山面および谷面共に結合できるが、防汚性能が十分ではないと考えられる。したがって、高分子量化合物と低分子量化合物を組み合わせることによって有機系反射防止層の表面に防汚層がムラなく形成することができる。
【００４８】
また、低分子量化合物の分子量が７００を超える化合物であれば表面の谷面には浸入し難くなると考えられ、低分子量のフッ素含有シラン化合物Ｂとして期待される効果が得られない。一方、高分子量化合物の分子量が１０００未満の化合物であれば防汚性能が不十分であり、高分子量のフッ素含有シラン化合物Ａとして期待される効果が得られない。
【００４９】
高分子量のフッ素含有シラン化合物Ａの１つは、下記一般式（２）により表されるフッ素含有シラン化合物である。この具体例としては、オプツールＤＳＸ（商品名、ダイキン工業（株）製）が挙げられる。
【００５０】
【化１】
2007310053.tif 000002
但し、式中、Ｒｆ1は、パーフルオロアルキル基を表す。Ｚは、フッ素またはトリフルオロメチル基を表す。ａ、ｂ、ｃ、ｄ、ｅは、それぞれ独立して、０または１以上の整数を表し、ａ＋ｂ＋ｃ＋ｄ＋ｅは、少なくとも１以上であり、ａ、ｂ、ｃ、ｄ、ｅで括られた各繰り返し単位の存在順序は、式中において限定されない。Ｙは、水素または炭素数１〜４のアルキル基を表す。Ｘ1は、水素、臭素またはヨウ素を表す。Ｒ1は、水酸基または加水分解可能な置換基を表す。Ｒ2は、水素または１価の炭化水素基を表す。ｌは、０、１または２を表す。ｍは１、２または３を表す。ｎは、１以上の整数を表す。
【００５１】
前記一般式（２）中のＲｆ1としては、通常、有機含有フッ素ポリマーを構成するパーフルオロアルキル基であれば、特に限定されず、例えば、炭素数１〜１６の直鎖状または分岐状のものを挙げることができる。好ましくは、「ＣＦ3−」、「Ｃ2Ｆ5−」、「Ｃ3Ｆ7−」である。
前記一般式（２）中のＺは、フッ素でも良いし、トリフルオロメチル基でも良い。
【００５２】
前記一般式（２）中のａ、ｂ、ｃ、ｄ、ｅは、フッ素含有シラン化合物の主骨格を構成するパーフルオロポリエーテル鎖の繰り返し単位数を表し、０または１以上の整数であり、ａ＋ｂ＋ｃ＋ｄ＋ｅが１以上であれば特に限定されないが、それぞれ独立して０〜２００が好ましい。さらに、フッ素含有シラン化合物の分子量を考慮すれば、より好ましくは、それぞれ独立して、０〜５０である。ａ＋ｂ＋ｃ＋ｄ＋ｅは、好ましくは、１〜１００である。
なお、ａ、ｂ、ｃ、ｄ、ｅで括られた各繰り返し単位の存在順序は、一般式（２）中においてはこの順に記載したが、通常のパーフルオロポリエーテル鎖の構成によって、これらの各繰り返し単位の結合順序は、この順に限定されるものではない。
【００５３】
前記一般式（２）中のＹは、上記炭素数１〜４のアルキル基であり、特に限定されず、例えば、メチル、エチル、プロピル、ブチル等を挙げることができ、直鎖状であっても分岐状であってもよい。
前記一般式（２）中のＸ1は、水素、臭素またはヨウ素を表す。Ｘ1が臭素またはヨウ素である場合には、フッ素含有シラン化合物Ａは、ラジカル反応性が高くなるので、化学結合により他の化合物と結合させるのには好都合である。
【００５４】
前記一般式（２）中の１は、パーフルオロポリエーテル鎖を構成する炭素とこれに結合するケイ素との間に存在するアルキレン基の炭素数を表し、０、１または２であるが、より好ましくは、０である。
【００５５】
前記一般式（２）中のｍは、ケイ素に結合する置換基Ｒ1の結合数を表し、１、２または３である。置換基Ｒ1が結合していない部分の当該ケイ素にはＲ2が結合する。
Ｒ1は、加水分解可能な置換基としては特に限定されず、好ましいものとしては、例えば、ハロゲン、「−ＯＲ11」、「−ＯＣＯＲ11」、「−ＯＣ（Ｒ11）＝Ｃ（Ｒ12）2」、「−ＯＮ＝Ｃ（Ｒ11）2」、「−ＯＮ＝ＣＲ13」等を挙げることができる。但し、Ｒ11は、脂肪族炭化水素基または芳香族炭化水素基を表し、Ｒ12は、水素または炭素数１〜４の脂肪族炭化水素基を表し、Ｒ13は、炭素数３〜６の２価の脂肪族炭化水素基を表す。より好ましくは、塩素、「−ＯＣＨ3」、「−ＯＣ2Ｈ5」である。
【００５６】
Ｒ2は、水素または１価の炭化水素基を表す。１価の炭化水素基としては特に限定されず、好ましいものとしては、例えば、メチル、エチル、プロピル、ブチル等を挙げることができ、直鎖状であっても分岐状であってもよい。
また、前記一般式（２）中のｎは、１以上の整数を表し、特に上限はないが、１〜１０の整数であることが好ましい。
【００５７】
高分子量のフッ素含有シラン化合物Ａの１つは、下記一般式（３）で表されるフッ素含有シラン化合物（パーフルオロポリアルキレンエーテル変性シラン）である。この具体例としては、「ＫＹ−１３０」（商品名、信越化学工業（株）製）が挙げられる。
【００５８】
【化２】
2007310053.tif 000003
但し、式中、Ｒｆ2は、式：「−（ＣkＦ2k）Ｏ−」（式中、ｋは１〜６の整数である）で表される単位を含み、分岐を有しない直鎖状のパーフルオロポリアルキレンエーテル構造を有する２価の基であり、Ｒ3は独立に炭素原子数１〜８の一価炭化水素基であり、Ｘ2は独立に加水分解性基またはハロゲン原子であり、ｓは独立に０〜２の整数であり、ｔは独立に１〜５の整数であり、ｈおよびｉは独立に２または３である。
【００５９】
前記一般式（３）中のＲｆ2基は、上記のとおり、式：「−（ＣkＦ2kＯ）−」（式中、ｋは１〜６、好ましくは１〜４の整数である）で表わされる単位を含み、分岐を有しない直鎖状のパーフルオロポリアルキレンエーテル構造からなる２価の基であるが、一般式（３）中のｓが各々０である場合、一般式（３）中の酸素原子に結合するＲｆ2基の末端は、酸素原子ではない。
【００６０】
このＲｆ2基としては、例えば、下記一般式で示されるものが挙げられる。
「−ＣＦ2ＣＦ2Ｏ（ＣＦ2ＣＦ2ＣＦ2Ｏ）jＣＦ2ＣＦ2−」（式中、ｊは１以上、好ましくは１〜５０、より好ましくは１０〜４０の整数である）。
「−ＣＦ2（ＯＣ2Ｆ4）p´−（ＯＣＦ2）q´−」（式中、ｐ´およびｑ´は、それぞれ、１以上、好ましくは１〜５０、より好ましくは１０〜４０の整数であり、かつｐ´＋ｑ´の和は、１０〜１００、好ましくは２０〜９０、より好ましくは４０〜８０の整数であり、上記の一般式中の繰り返し単位の（ＯＣ2Ｆ4）、および（ＯＣＦ2）の配列はランダムである）。
【００６１】
前記一般式（３）中のＸ2が加水分解性基である場合としては、例えば、以下のようなものが挙げられる。
メトキシ基、エトキシ基、プロポキシ基、ブトキシ基等のアルコキシ基、メトキシメトキシ基、メトキシエトキシ基、エトキシエトキシ基等のアルコキシアルコキシ基またはアリロキシ基、イソプロペノキシ等のアルケニルオキシ基またはアセトキシ基、プロピオニルオキシ基、ブチルカルボニルオキシ基、ベンゾイルオキシ基等のアシロキシ基またはジメチルケトオキシム基、メチルエチルケトオキシム基、ジエチルケトオキシム基、シクロペンノキシム基、シクロヘキサノキシム基等のケトオキシム基またはＮ−メチルアミノ基、Ｎ−エチルアミノ基、Ｎ−プロピルアミノ基、Ｎ−ブチルアミノ基、Ｎ，Ｎ−ジメチルアミノ基、Ｎ，Ｎ−ジエチルアミノ基、Ｎ−シクロヘキシルアミノ基等のアミノ基またはＮ−メチルアセトアミド基、Ｎ−エチルアセトアミド基、Ｎ−メチルベンズアミド基等のアミド基またはＮ，Ｎ−ジメチルアミノオキシ基、Ｎ，Ｎ−ジエチルアミノオキシ基等のアミノオキシ基。また、Ｘ2がハロゲン原子である場合としては、例えば、塩素原子、臭素原子、ヨウ素原子が挙げられる。
これらのＸ2の内、メトキシ基、エトキシ基、イソプロペノキシ基および塩素原子が好適である。
【００６２】
前記一般式（３）中のＲ3は、炭素原子数１〜８、好ましくは１〜３の一価炭化水素基であり、例えば、以下のようなものが挙げられる。
メチル基、エチル基、プロピル基、ブチル基、ペンチル基、ヘキシル基、ヘプチル基、オクチル基等のアルキル基またはシクロペンチル基、シクロヘキシル基等のシクロアルキル基またはフェニル基、トリル基、キシリル基等のアリール基またはベンジル基、フェネチル基等のアラルキル基またはビニル基、アリル基、ブテニル基、ペンテニル基、ヘキセニル基等のアルケニル基。これらの内、メチル基が好適である。
【００６３】
また、前記一般式（３）中のｓは、０〜２の整数であり、好ましくは１である。また、ｔは１〜５の整数であり、３であることが好ましい。ｈおよびｉは各々２または３であり、加水分解及び縮合反応性および被膜の密着性の観点から、３であることが好ましい。
【００６４】
一方、低分子量のフッ素含有シラン化合物Ｂ（分子量が１００〜７００の範囲のフッ素含有シラン化合物）としては、例えば、３，３，３−トリフルオロプロピルトリメトキシシラン、トリデカフルオロオクチルトリメトキシシラン、ヘプタデカフルオロデシルトリメトキシシラン、ｎ−トリフルオロ（１，１，２，２−テトラヒドロ）プロピルシラザン、ｎ−ヘプタフルオロ（１，１，２，２−テトラヒドロ）ペンチルシラザン、ｎ−ノナフルオロ（１，１，２，２−テトラヒドロ）ヘキシルシラザン、ｎ−トリデカフルオロ（１，１，２，２−テトラヒドロ）オクチルシラザン、ｎ−ヘプタデカフルオロ（１，１，２，２−テトラヒドロ）デシルシラザン、オクタデシルトリエトキシシラン、オクタデシルトリメトキシシラン、フェニルトリエトキシシラン、フェニルトリメトキシシラン、ヘプチルメチルジクロロシラン、イソブチルトリクロロシラン、オクタデシルメチルジメトシキシラン、ヘキサメチルジシラザンを挙げることができる。
この具体例としては、「ＫＰ−８０１」（商品名、信越化学工業（株）製）が挙げられる。
【００６５】
前記一般式（２）、または一般式（３）で表される高分子量のフッ素含有シラン化合物Ａと、低分子量のフッ素含有シラン化合物Ｂは、固形分重量比が９０／１０〜７０／３０に混合した調整組成物を、有機溶剤に溶解して、防汚性処理液が得られる。フッ素含有シラン化合物Ａと低分子量のフッ素含有シラン化合物Ｂの固形分重量比が前記範囲（９０／１０〜７０／３０）の範囲から外れる場合には、防汚性能が不十分で、期待される効果が得られない。
【００６６】
有機溶剤としては、フッ素含有シラン化合物の溶解性に優れるパーフルオロ基を有し、炭素数が４以上の有機化合物が好ましく、例えば、パーフルオロヘキサン、パーフルオロシクロブタン、パーフルオロオクタン、パーフルオロデカン、パーフルオロメチルシクロヘキサン、パーフルオロ−１，３−ジメチルシクロヘキサン、パーフルオロ−４−メトキシブタン、パーフルオロ−４−エトキシブタン、メタキシレンヘキサフロライドを挙げることができる。また、パーフルオロエーテル油、クロロトリフルオロエチレンオリゴマー油を使用することもできる。これらの有機溶剤の１種を単独で又は２種以上を混合して用いることができる。
【００６７】
有機溶剤で希釈するときの濃度は、０．０３〜１重量％の範囲が好ましい。濃度が低すぎると十分な厚さの防汚層の形成が困難であり、十分な防汚性能が得られない場合がある。一方、濃すぎると防汚層が厚くなり過ぎるおそれがあり、塗布後塗りムラをなくすためのリンス作業の負担が増すおそれがある。
【００６８】
そして、調合された防汚性処理液は、有機系反射防止層が設けられた眼鏡レンズの表面に塗布された後、アニール処理されて防汚性能を備えた防汚層が形成される。
防汚層の塗布方法として、例えば、前述の有機系反射防止膜の場合と同様に、湿式法を用いることができる。湿式法としては、ディッピング法、スピンナー法、スプレー法、フロー法などの公知の方法が使用可能である。
【００６９】
この内、ディッピング法を用いた場合の塗布方法は、有機溶剤を用いて所定濃度に調整した防汚性処理液中に、表面に有機系反射防止層が形成された眼鏡レンズを浸漬し、所定時間経過後、所定速度で引き上げて、防汚性処理液が塗布される。浸漬時間としては０．５分〜３分程度が望ましい。０．５分以下であると、眼鏡レンズ表面への防汚性成分（フッ素含有シラン）の吸着が充分でないため、所定の防汚性能を得ることができない。３分以上の場合は、サイクルタイムの増加を招き好ましくない。
【００７０】
引き上げ速度は、１００ｍｍ／分〜３００ｍｍ／分程度が好ましい。引き上げ速度は、防汚性処理液の濃度との兼ね合いで決めるものであるが、１００ｍｍ／分以下では、防汚層が薄くなりすぎて所定の防汚性能が得られず、３００ｍｍ／分以上では、防汚層が厚くなり過ぎ、塗布後に塗りムラを取り除くためのリンス作業の負担が増すおそれがある。
【００７１】
そして、防汚性処理液が表面全体に塗布された眼鏡レンズは、防汚性成分（フッ素含有シラン）を眼鏡レンズ（有機系反射防止層）に固定するアニール処理を行うことが好ましい。アニール処理は、防汚性処理液に含まれるフッ素含有シランと、防汚層の下層に形成された有機系反射防止層との化学結合を促進することにより、防汚性能（撥水撥油性能）の耐久性を増加させることを目的とする。
【００７２】
アニール処理は、常温環境下に８時間以上放置することで行われる。
より好ましくは、温度が４０℃〜９０℃、相対湿度が４０％〜９０％の範囲に設定された恒温恒湿槽内に、１時間〜２時間程度投入して行われる。これにより、眼鏡レンズの表面に塗布された防汚性処理液中の有機溶剤が徐々に蒸発し、眼鏡レンズの表面には、撥水成分や撥油成分のフッ素含有シラン組成物が残留し、防汚性能を備えた防汚層が形成される。
【００７３】
形成される防汚層の膜厚は、特に限定されないが、０．００１〜０．５μｍが好ましい。より好ましくは０．００１〜０．０３μｍである。
防汚層の膜厚が薄すぎると防汚性能が乏しくなり、厚すぎると表面がべたつくので好ましくない。また、防汚層の厚さが０．０３μｍより厚くなると反射防止効果が低下するため好ましくない。
【００７４】
以下、本実施形態に基づく具体的な実施例及び比較例を説明する。
【００７５】
（実施例１）
物品として、屈折率１．６７のプラスチック眼鏡レンズ（セイコーエプソン（株）製、商品名：セイコースーパーソブリン（ＳＳＶ））の表面に、予めプライマー層が形成され、そのプライマー層の表面にハードコート層が成膜されたものを準備した。
【００７６】
（１）有機系反射防止層の形成
「（ＣＨ3Ｏ）3Ｓｉ−Ｃ2Ｈ4−Ｃ6Ｆ12−Ｃ2Ｈ4−Ｓｉ（ＯＣＨ3）3」で表される構造のフッ素含有シラン化合物４７．８重量部（０．０８モル）に、有機溶剤としてメタノール３１２．４重量部、フッ素を含有しないシラン化合物のγ−グリシドキシプロピルトリメトキシシラン４．７重量部（０．０２モル）加え、さらに０．１規定の塩酸水溶液３６重量部を加えて混合した後、設定温度が２５℃の恒温槽内で２時間攪拌して、固形分比率が１０重量％のシリコーンレジンを得た。
【００７７】
このシリコーンレジンに、内部に空洞を有するシリカ微粒子としての中空シリカ−イソプロパノール分散ゾル（触媒化成工業（株）製、固形分比率：２０重量％、平均粒子径：３５ｎｍ、外殻厚み：８ｎｍ）を、シリコーンレジンと中空シリカの固形分比率が７０：３０となるように配合し、分散媒としてプロピレングリコールモノメチルエーテル９３５重量部を加えて希釈し、固形分が３重量％の組成物を得た。
【００７８】
そして、この組成物に、アルミニウム（Ａｌ（III））を中心金属とする金属錯塩として、アルミニウムのアセチルアセトン（Ａｌ（ａｃａｃ）3）を、コーティング組成物に対する固形分比率が３重量％となるように加えた後、４時間攪拌した。これにより、有機系反射防止層を形成するコーティング組成物としての反射防止処理液を得た。
【００７９】
そして、予め準備したプラスチック眼鏡レンズ（以後、眼鏡レンズと表す）を、大気プラズマによるプラズマ処理を行った後、得られた反射防止処理液を、眼鏡レンズの表面に乾燥膜厚が１００ｎｍとなるように、スピナー法を用いて塗布した。
そして、温度１２５℃に保たれた恒温槽内に２時間投入して、塗布された反射防止処理液の硬化を行い、有機反射防止層が形成された眼鏡レンズを得た。
【００８０】
（２）防汚層の形成
フッ素含有シラン化合物Ａ（高分子量、すなわち、分子量が１０００〜１００００の範囲のフッ素含有シラン化合物）として、「ＫＹ−１３０」（商品名、信越化学工業（株）製）と、フッ素含有シラン化合物Ｂ（低分子量、すなわち、分子量が１００〜７００の範囲のフッ素含有シラン化合物）として、「ＫＰ−８０１」（商品名、信越化学工業（株）製）を、固形分重量比で８０／２０となるように配合した。そして、その調整組成物の固形分比率が０．３重量％となるように、有機溶剤としてのフッ素溶剤「ＨＦＥ−７２００」（商品名、住友スリーエム（株）製）に希釈し、防汚層を形成するコーティング組成物としての防汚性処理液を得た。
【００８１】
そして、得られた防汚性処理液を、有機系反射防止層が形成された眼鏡レンズの表面に、ディッピング法を用いて塗布した。防汚性処理液の塗布は、処理槽に収容された防汚性処理液中に、眼鏡レンズを２分間浸漬した後、２００ｍｍ／分の引き上げ速度で処理槽から引き上げた。
そして、温度９０℃、相対湿度９０％に保たれた恒温恒湿槽内に１時間投入してアニール処理を行い、有機系反射防止層上に防汚層が形成された眼鏡レンズを得た。
【００８２】
（比較例１）
実施例１において、有機系反射防止層を形成するコーティング組成物としての反射防止処理液に、アルミニウムを中心金属とする金属錯塩（例えば、アルミニウムのアセチルアセトン（Ａｌ（ａｃａｃ）3）を配合せずに、有機系反射防止層を形成した。これ以外は、実施例１と同様の防汚層を形成するコーティング組成物としての防汚性処理液を用い、実施例１と同様の成膜方法で、有機系反射防止層、および防汚層を形成し、有機系反射防止層上に防汚層が形成された眼鏡レンズを得た。
【００８３】
（比較例２）
実施例１において、防汚層を形成するコーティング組成物としての防汚性処理液に、フッ素含有シラン組成物として、低分子量化合物のフッ素含有シラン化合物Ｂを配合せずに、高分子量化合物のフッ素含有シラン化合物Ａ（商品名：ＫＹ−１３０、信越化学工業（株）製）のみを用いた以外は、実施例１と同様の防汚性処理液を用い、実施例１と同様の成膜方法で有機系反射防止層、防汚層を形成し、有機系反射防止層上に防汚層が形成された眼鏡レンズを得た。
【００８４】
以上の実施例１、比較例１および比較例２で得られた眼鏡レンズを、耐擦傷性、拭き取り性、耐薬品性の３項目で評価した。
各評価項目の評価方法を以下に説明する。
【００８５】
（１）耐擦傷性
耐擦傷性の評価は、眼鏡レンズの表面に、スチールウール、木綿布の２種類の擦りを行い、発生した傷の状態を目視にて、下記に示すＡ〜Ｄの４水準の基準で行った。
なお、スチールウールによる評価は、スチールウール＃００００に荷重１ｋｇで印加しながら３〜４ｃｍの距離を１０往復擦って行った。また、木綿布による評価は、木綿布に荷重２００ｇを印加しながら３〜４ｃｍの距離を３０００往復擦って行った。
Ａ：全く傷がない。
Ｂ：細い傷が数本見える。
Ｃ：部分的に面積を伴って傷が見える。
Ｄ：擦傷面全体に傷が見える。
【００８６】
（２）拭き取り性
拭き取り性は、インクの拭き取り性により評価した。
拭き取り性の評価は、前述の耐擦傷性の木綿布による評価を行った眼鏡レンズの擦傷面（レンズ面）に、黒色油性マーカー（商品名：ハイマッキーケア、ゼブラ（株）製）を用いて、略４ｃｍの直線を描いた後、５分間放置した。そして、黒色油性マーカーで描いた部分をワイプ紙（商品名：ケイドライ、（株）クレシア製）によって拭き取り、その拭き取り具合を、下記に示すＡ〜Ｃの３水準の基準で行った。
Ａ：１０回以下の拭き取りで完全に除去できる。
Ｂ：１１〜２０回の拭き取りで完全に除去できる。
Ｃ：２０回以上の拭き取り後も除去できない部分が残存する。
【００８７】
（３）耐薬品性（耐アルカリ性）
耐薬品性の評価は、０．１規定に調整した水酸化ナトリウム水溶液中に眼鏡レンズを３時間浸漬し、眼鏡レンズを取り出して水洗浄した後、眼鏡レンズ表面に発生した外観変化を目視にて、下記に示すＡ〜Ｃの３水準の基準で行った。
Ａ：外観変化なし。
Ｂ：干渉色変化が発生した。
Ｃ：有機系反射防止層の剥がれが発生した。
【００８８】
こうした評価方法で得られた、実施例１、比較例１および比較例２におけるプラスチック眼鏡レンズの評価結果を、表１に示す。
【００８９】
【表１】
2007310053.tif 000004
表１の結果から、有機系反射防止層が、フッ素含有シラン組成物、内部空洞を有するシリカ微粒子および３価のアルミニウムを中心金属とする金属錯塩を含有するコーティング組成物（反射防止処理液）から形成され、且つ、有機系反射防止層上に形成された防汚層が、高分子量のフッ素含有シラン化合物と低分子量のフッ素含有シラン化合物を含むコーティング組成物（防汚性処理液）から形成された実施例１のプラスチック眼鏡レンズは、耐擦傷性、拭き取り性、耐薬品性ともに、優れた耐久品質（密着性）が得られている。
【００９０】
これに対して、比較例１では、有機系反射防止層を形成する反射防止処理液にアルミニウムを中心金属とする金属錯塩が含まれないことで、耐擦傷性および耐薬品性がやや不足しており、拭き取り性に劣っている。また比較例２では、有機系反射防止層上に防汚性処理液を用いて形成された防汚層が、フッ素含有シラン化合物として、低分子量のフッ素含有シラン化合物Ｂを配合せずに、高分子量のフッ素含有シラン化合物Ａのみを含むために、耐擦傷性および耐薬品性に劣り、拭き取り性がやや不足している。特に、耐薬品性においては、有機系反射防止層の剥がれが発生した。
【００９１】
以上の実施形態において、有機系反射防止層を形成するコーティング組成物（反射防止処理液）にアルミニウム（Ａｌ（III））を中心金属とする金属錯塩、例えば、アルミニウムのアセチルアセトン（Ａｌ（ａｃａｃ）3を含む場合で説明したが、アルミニウムを中心金属とする金属錯塩に代えて、アルミニウムアルコキシド類を用いることができる。この場合であっても、アルミニウムを中心金属とする金属錯塩を用いた場合と同様な効果が得られる。
アルミニウムアルコキシド類としては、下記の一般式（４）で表される化合物を用いることができる。
【００９２】
【化３】
2007310053.tif 000005
但し、式中、Ｒ5、Ｒ6およびＲ7は、それぞれ独立的に、水素原子、アルキル基、アリール基またはアシル基を表す。
前記一般式（４）で表されるアルミニウムアルコキシド類としては、トリ−ｉｓｏ−プロポキシアルミニウム、トリ−ｎ−プロポキシドアルミニウムなどが挙げられる。
【００９３】
また、本実施形態において、防汚層の形成（塗布）に湿式法を用いた場合で説明したが、真空蒸着法、スパッタ法、イオンプレーティング法、化学気相成長（ＣＶＤ）法等の乾式法を用いることもできる。
例えば、真空蒸着法を用いる場合には、フッ素含有シラン化合物Ａとフッ素含有シラン化合物Ｂを配合した防汚層を形成するコーティング組成物としての防汚層処理液を、多孔質セラミックス製のペレットに含浸し、乾燥させたものを蒸着源とする。
【００９４】
そして、この乾燥したペレットを真空蒸着装置のチャンバー内にセットし、到達圧力が１．０〜４．０×１０-2Ｐａの範囲になるまで排気を行い、それと共に、ペレットを４００℃〜５００℃程度の温度に加熱することによって、フッ素含有シラン化合物を蒸発させ、チャンバー内のドームに載置された眼鏡レンズの表面に、防汚層を成膜することができる。そして、チャンバー内を徐々に大気圧に戻した後、チャンバー内から取り出された眼鏡レンズは、アニール処理される。これにより有機系反射防止層の表面に防汚層が形成された眼鏡レンズが得られる。
【００９５】
以上の本実施形態の物品としての眼鏡レンズは、レンズ基材上に形成された有機系反射防止層が、少なくとも、フッ素含有シラン化合物、内部空洞を有するシリカ微粒子およびアルミニウムを中心金属とする金属錯塩を含有するコーティング組成物（反射防止処理液）から形成され、さらに、有機系反射防止層上に形成される撥水性能や撥油性能を有する防汚層が、フッ素含有シラン組成物を含有するコーティング組成物（防汚性処理液）から形成されている。これにより、有機系反射防止層を形成するコーティング組成物に含まれるアルミニウムを中心金属とする金属錯塩が、シラノール基の縮合反応を促進し、有機系反射防止層内のフッ素含有シラン化合物間、および防汚層内のフッ素含有シラン組成物との間で、フッ素含有シラン同士の三次元的なマトリックスの縮合反応が促進され、耐擦傷性や耐薬品性などの耐久品質が向上したコーティング組成物が得られると共に、耐擦傷性や耐薬品性などの耐久品質が向上した防汚層を備えたプラスチック眼鏡レンズが得られる。また、有機系反射防止層を形成するコーティング組成物に内部空洞を有するシリカ微粒子が含まれることで、屈折率が低減した有機系反射防止層を備えた、有機系反射防止層及び防汚層を有する眼鏡レンズが得られる。
【００９６】
また、有機系反射防止層を形成するコーティング組成物に含まれるアルミニウムを中心金属とする金属錯塩が、アルミニウムのアセチルアセトネート（Ａｌ（ａｃａｃ）3）であり、その固形分比率が、フッ素含有シラン化合物とシリカ微粒子との混合固形分に対して、０．１重量％〜２０重量％であることにより、有機系反射防止層の架橋が進み過ぎて膜応力が強くなり耐熱性が低下することなく、耐擦傷性や耐薬品性などの耐久品質が向上したコーティング組成物が得られると共に、耐擦傷性や耐薬品性などの耐久品質が向上した防汚層を備えた、有機系反射防止層及び防汚層を有する眼鏡レンズが得られる。
【００９７】
また、防汚層を形成するコーティング組成物に、分子量が１０００〜１００００の範囲のフッ素含有シラン化合物から選ばれた少なくとも１つのフッ素含有シラン化合物Ａと、分子量が１００〜７００の範囲のフッ素含有シラン化合物から選ばれた少なくとも１つのフッ素含有シラン化合物Ｂが含まれ、フッ素含有シラン化合物Ａとフッ素含有シラン化合物Ｂの固形分重量比が、９０／１０〜７０／３０であることにより、防汚層の下層に形成された有機系反射防止層の粗い表面状態の山面および谷面において、フッ素含有シラン化合物が空隙なく（ムラなく）結合し、十分な耐擦傷性や耐薬品性などの耐久品質を備えたコーティング組成物が得られると共に、耐擦傷性や耐薬品性などの耐久品質が向上した防汚層を備えた眼鏡レンズが得られる。